(57)【要約】      （修正有）【課題】施工枠が不要な不定形耐火物、流込み施工に必要な流動性を有し、鏝塗り施工が可能という作業性に優れ、かつ、耐食性、耐スポーリング性に優れた補修用不定形耐火物の提供。【解決手段】耐火性原料及び炭素質原料からなる不定形耐火物において、耐火性原料がアルミナ原料、ＭｇＯ−Ａｌ２Ｏ３系スピネル原料及び炭化珪素原料から構成され、アルミナ原料及び／またはＭｇＯ−Ａｌ２Ｏ３系スピネル原料３０〜９５質量％及び炭化珪素原料５〜７０質量％の配合割合を有し、かつ耐火性原料に対して外掛けで０．１〜１０質量％の炭素質原料を含有し、炭素質原料の一部または全部として窒素吸着比表面積７０ｍ２／ｇ以上のカーボンブラックを耐火性原料に対して外掛けで０．１〜５質量％使用し、更に繊維径が０．００５〜０．１ｍｍの親水性有機繊維を耐火性原料に対して外掛けで０．０３〜５質量％含有する流込み施工及び鏝塗り施工可能な補修用不定形耐火物。【選択図】なし【特許請求の範囲】
【請求項１】
耐火性原料及び炭素質原料からなる不定形耐火物において、耐火性原料がアルミナ原料、ＭｇＯ−Ａｌ２Ｏ３系スピネル原料及び炭化珪素原料から構成され、アルミナ原料及び／またはＭｇＯ−Ａｌ２Ｏ３系スピネル原料３０〜９５質量％及び炭化珪素原料５〜７０質量％の配合割合を有し、かつ耐火性原料１００質量％に対して外掛けで０．１〜１０質量％の炭素質原料を含有し、炭素質原料の一部または全部として窒素吸着比表面積７０ｍ２／ｇ以上のカーボンブラックを耐火性原料１００質量％に対して外掛けで０．１〜５質量％使用し、更に、繊維径が０．００５〜０．１ｍｍの親水性有機繊維を耐火性原料１００質量％に対して外掛けで０．０３〜５質量％含有することを特徴とする流し込み施工及び鏝塗り施工可能な補修用不定形耐火物。
【請求項２】
耐火性原料の粒度構成が、粒径１ｍｍ以上の粗粒４０〜６０質量％、粒径０．３ｍｍ以上１ｍｍ未満中粒を１０〜５０質量％、粒径０．３ｍｍ未満の微粉２５〜５０質量％の範囲内にある、請求項１記載の流し込み施工及び鏝塗り施工可能な補修用不定形耐火物。
【請求項３】
粒径が０．３ｍｍ未満の微粉中のシリカ含有微粉の割合が、２０質量％以下である、請求項２記載の流し込み施工及び鏝塗り施工可能な補修用不定形耐火物。
【発明の詳細な説明】
【技術分野】
【０００１】
本発明は、窯炉の内張りに用いられる不定形耐火物に関し，特に、施工に際して施工枠が不要で、鏝塗り施工が可能である補修用不定形耐火物に関するものである。
【背景技術】
【０００２】
流し込み耐火物を用いて流し込み施工を行う場合、施工枠が必要となるため、解体、枠掛け、流し込み施工、施工後材料硬化後に脱枠という工程が必要となり、例えば、使用期間を終えた樋に新たな耐火物を施工して再び使用されるまでの工期が長くなる他、殆ど損傷されていない天端部や壁部も余分に解体しなければならず、耐火物原単位が悪化する問題があった。
【０００３】
そのため、スタンプ材、パッチング材による補修が工期短縮や解体量低減を目的として以前より行われているが、これら材料は、ランマーによる作業の負荷が大きいという問題に加え、耐用性が流し込み耐火物と比較して劣るものであり、補修頻度、材料原単位が増大するという問題があった。
【０００４】
このような背景から、非特許文献１では、溶銑樋、スラグ樋を対象とした施工枠を必要としない不定形耐火物の開発がなされている。保形剤として粘土、水溶性増粘剤、非水溶性増粘剤を添加することにより、混練した材料を敷部に流し込み、壁部にはスコップや鏝などで塗り上げるようにして施工することができる。このため、施工枠を使用せずに施工することができ、流し込み材と同等の耐用性を有する材料が得られ、大幅な耐火物原単位の低減が可能となるとしている。しかしながら、非特許文献１のように不定形耐火物に粘土を使用すると、粘土を構成するシリカ成分が耐食性を低下させ、また、焼結を助長して耐スポーリング性を低下させるという問題があり、原単位低減の効果が低下する問題があった。また、有機増粘剤を使用すると、作業性に劣り、作業負荷が大きくなるという問題があった。不定形耐火物の粒度構成、微粉原料量の最適化によって作業性の向上が可能だが、配合設計において自由度が低下するという問題があった。
【０００５】
また、特許文献１には、ギ酸カルシウム、有機繊維、骨材、セメント、水及び急結剤を含有してなることを特徴とする耐火被覆用モルタルが開示されている。特許文献１では、急結剤及び有機繊維を用いることにより、耐火被覆用モルタルのダレを抑制して鏝仕上げを可能とするものである。特許文献１の耐火被覆用モルタルは、振動による流動性を求めるものではなく、また、窯炉内張り材として使用する場合には、流し込み材と比べて耐用性に劣るという問題があった。
【０００６】
また、耐火物にカーボンブラック原料を活用することによる緻密化、焼結抑制の効果により、耐食性、耐スポーリング性に優れた材料を得る研究がかねてよりなされている。特に、カーボンブラックをキャスタブルに添加すると、少量添加でも混練後材料の緻密性と流動性が阻害されるため、その研究の主眼はいかにして緻密にし、耐食性を向上するかにあった。
【０００７】
例えば、特許文献２には、径が０．０２〜０．５０μｍ程度の粒子径が大きくストラクチャーの発達していない球状カーボンブラックを耐火骨材に０．１〜３重量％添加して特定炭素含有不定形耐火物が開示されている。特許文献２では、カーボンブラックを不定形耐火物に添加配合する際に、比較的粒子径が大きく、比表面積が小さく、ストラクチャーの発達していない球状カーボンブラックを用いることで、流動性の低下を避け、緻密な組織を得られるものである。
【０００８】
また、特許文献３には、窒素吸着法による比表面積（ｍ２／ｇ）が１０〜３０であるカーボンブラック原料３〜１５重量％を含有してなることを特徴とする水系炭素含有不定形耐火物；窒素吸着法による比表面積（ｍ２／ｇ）が１０〜３０であるカーボンブラック原料３〜１５重量％と、当該カーボンブラック原料１重量％に対しβ−ナフタリンスルホン酸ホルマリン縮合物のナトリウム塩を０．０２〜０．０３重量％の比率で含有してなることを特徴とする水系炭素含有不定形耐火物；窒素吸着法による比表面積（ｍ２／ｇ）が１０〜３０であるカーボンブラック原料３〜１５重量％と、当該カーボンブラック原料１重量％に対しβ−ナフタリンスルホン酸ホルマリン縮合物のナトリウム塩を０．０２〜０．０３重量％の比率で含有し、かつ残部の材料のうち、粒径１０μｍ以下の超微粉が２〜１５重量％であることを特徴とする水系炭素含有不定形耐火物が開示されている。特許文献３では、分散剤としてβ−ナフタリンスルホン酸ホルマリン縮合物のナトリウム塩を添加することで、水系不定形耐火物中に比表面積が１０〜３０ｍ２／ｇにある比表面積の小さいカーボンブラックを使用することで、カーボンブラックの多量に添加することを可能とし、流動性に富み耐食性、耐スポーリング性に優れた不定形耐火物が得られるものである。
特許文献２及び３のように、流動性が高く、緻密なキャスタブルを得るためには、比較的粒子径が大きく、比表面積が小さく、ストラクチャーの発達していないカーボンブラックを用いることが一般に行われてきた。
【０００９】
更に、特許文献４には、炭化珪素含有不定形耐火物（流し込み材及び吹き付け材）に、カーボンブラックと有機繊維を併用する配合が例示されている(［００８３］段落、表３)。また、特許文献４の［００６２］段落には、有機繊維として、ビニロン、レーヨン、ポリエステル、ナイロン、ポリプロピレン、ポリエチレン等が例示されている。ここで、特許文献４では、どのようなカーボンブラックを使用しているかの具体的な記載はないものの、緻密な材料を得ようとしているので、特許文献２及び３などの記載からも明らかなように、ストラクチャーの発達していない、すなわち、比表面積の小さいものを使用しているものと推定される。また、有機繊維の形状等についても何ら言及されていない。
【００１０】
また、特許文献５には、耐火原料、カーボンブラック原料及び結合剤を必須の構成成分とする水系炭素含有不定形耐火物において、ＤＢＰ吸収量が８０ｍｌ／１００ｇ未満であり、平均一次粒子径の大きいカーボンブラック原料(Ａ)の平均一次粒子径（ａ）と最も平均一次粒子径が小さいカーボンブラック原料（Ｂ）の平均一次粒子径（ｂ）の比率（ａ／ｂ）が２以上であり、カーボンブラック原料（Ａ）とカーボンブラック原料（Ｂ）の質量比（Ａ／Ｂ）を０．５〜５０とし、且つカーボンブラック原料の合計量が３〜２５質量％の範囲内にあることを特徴とする水系炭素含有不定形耐火物が開示されている。特許文献５では、平均粒子径の大きい、すなわち、ストラクチャーの発達していないカーボンブラックの使用を基本とし、それに対しストラクチャーの発達した特定のＤＢＰ吸収量を有し、平均粒子径の異なる複数種のカーボンブラックを特定の比率で組み合わせることで流動性、耐食性及び耐焼結性を向上させようとするものである。
【先行技術文献】
【特許文献】
【００１１】
【特許文献１】特開２００６−１８２６２９号公報
【特許文献２】特許第２５９６７００号
【特許文献３】特開２００１−２５３７８３号公報
【特許文献４】特開２００３−１７１１８４号公報
【特許文献５】特開２００６−１８８３９１号公報
【非特許文献】
【００１２】
【非特許文献１】第２回鉄鋼用耐火物専門委員会報告集、２０１４年１１月１８日発行３７〜４４頁、「施工枠が不要な新しい樋流し込み材の開発」
【発明の概要】
【発明が解決しようとする課題】
【００１３】
上述のように、特許文献１〜５は、いずれも施工枠を使用した流し込み施工を想定した流し込み材や、吹き付け施工を想定した吹き付け材に関するものであり、鏝塗り施工を想定したものではなく、鏝塗り施工可能な特性を有するものではなかった。
【００１４】
また、非特許文献１に示される施工枠が不要な流し込み材では、静置時には保形性を示し、振動付与によって流動する流し込み材を用いることで既存の内張り施工体の解体量を低減し、大幅に原単位が低減できることが示されている。しかしながら、この流し込み材は、粘土を添加することで鏝塗り作業が容易な混練物を得ることができるものであり、耐食性の低下、耐スポーリング性の低下を招く。また、水溶性増粘剤または非水溶性増粘剤の添加によって鏝塗り作業が可能な特性を得ることも可能であるが、増粘剤の添加により鏝塗り作業性は低くなり、作業負荷が大きいという問題があった。
【００１５】
従って、本発明の目的は、施工枠が不要な不定形耐火物、流し込み施工に必要な適度の流動性を有すると共に、鏝塗り施工が可能という作業性に優れ、かつ、耐食性、耐スポーリング性に優れた補修用不定形耐火物を提供することにある。
【課題を解決するための手段】
【００１６】
上述のような問題点に鑑み、本発明者らは、施工枠が不要な流し込み材を改良し、高い耐食性、耐スポーリング性を示し耐火物原単位を低位に保つことができ、更に、鏝塗り作業性を向上することで施工時の作業負荷を低減して作業効率を向上できる不定形耐火物を開発すべく鋭意検討を行った。
まず、施工体の耐食性、耐スポーリング性を向上させるために、カーボンブラックの活用を検討した。カーボンブラックを配合することにより施工体の耐食性、耐スポーリング性を改善することができるが、振動施工性を確保すると鏝塗り施工ができず、逆に、鏝塗り施工を可能とすると振動しても流動しないというように、振動流動性を有しながら鏝塗り可能な特性を持つ材料を開発するには至らなかった。
次に、不定形耐火物の流動性に着目し、流動性に影響を与える添加剤として知られている有機繊維の活用を検討した。不定形耐火物に有機繊維を添加することで保形性を付与することが可能である。これは有機繊維が流動性を阻害することによるものであり、振動付与時の流動性が低下し、さらに鏝作業時の負荷が増大してしまい、既存の有機繊維を単に配合するだけでは、不定形耐火物の流し込み材としての流動性を付与すると共に、鏝塗りに適した特性を付与することはできなかった。
【００１７】
上記知見に基づき、本発明者らは、更に検討を進め、不定形耐火物への添加剤の組み合わせと、練り性状の変化について調査を行った。その結果、比表面積がある程度以上のカーボンブラックを添加すると共に、所定の形状を有する親水性有機繊維を加えると、保形性を有し、振動を付与すると流動性は低下するものの施工可能な程度に流動し、更に、鏝塗り作業にかかる負荷が小さくなるとの知見が得られた。また、カーボンブラックの効果により施工体の耐食性、耐スポーリング性は高いものとなった。
本発明は、かかる知見に基づいてなされたものである。
【００１８】
即ち、本発明は、耐火性原料及び炭素質原料からなる不定形耐火物において、耐火性原料がアルミナ原料、ＭｇＯ−Ａｌ２Ｏ３系スピネル原料及び炭化珪素原料から構成され、アルミナ原料及び／またはＭｇＯ−Ａｌ２Ｏ３系スピネル原料３０〜９５質量％及び炭化珪素原料５〜７０質量％の配合割合を有し、かつ耐火性原料１００質量％に対して外掛けで０．１〜１０質量％の炭素質原料を含有し、炭素質原料の一部または全部として窒素吸着比表面積７０ｍ２／ｇ以上のカーボンブラックを耐火性原料１００質量％に対して外掛けで０．１〜５質量％使用し、更に、繊維径が０．００５〜０．１ｍｍの親水性有機繊維を耐火性原料１００質量％に対して外掛けで０．０３〜５質量％含有することを特徴とする流し込み施工及び鏝塗り施工可能な補修用不定形耐火物に係る。
【発明の効果】
【００１９】
本発明によれば、所定の窒素吸着比表面積を有するカーボンブラックと、所定の形状を有する親水性有機繊維を配合することにより、静置時の保形性と振動付与時の流動性を両立し、かつ鏝塗り作業における負荷を低減し、さらに耐食性、耐スポーリング性に優れる流し込み施工及び鏝塗り施工可能な補修用不定形耐火物を提供することができるという効果を奏するものである。
【図面の簡単な説明】
【００２０】
【図１】実施例において、持ち上げ性指数を測定するために用いた装置の模式図。
【図２】実施例において、保形性指数の測定工程を示す概略図。
【発明を実施するための形態】
【００２１】
本発明の流し込み施工及び鏝塗り施工可能な補修用不定形耐火物(以下、「本発明の不定形耐火物」と記載する)では、耐火性原料として、アルミナ原料、ＭｇＯ−Ａｌ２Ｏ３系スピネル原料(以下、「スピネル原料」と記載する)及び炭化珪素原料を配合する。
アルミナ原料としては、例えば、電融アルミナ、焼結アルミナ、ボーキサイト，仮焼アルミナ等を使用することができ、これらのアルミナ原料を併用することもできる。なお、アルミナ原料の純度は、耐食性の観点から８５質量％以上のものを使用することが好ましい。
スピネル原料としては、ＭｇＯ−Ａｌ２Ｏ３系の電融スピネル、焼結スピネル原料を使用することができる。スピネル原料の組成は理論組成のものに限らず、アルミナ含量の多いアルミナリッチスピネルや、マグネシア含量の多いマグネシアリッチスピネルを使用することもできる。
【００２２】
本発明の不定形耐火物において、耐火性原料として、アルミナ原料及び／またはスピネル原料の配合量は、３０〜９５質量％、好ましくは５０〜９０質量％の範囲内である。アルミナ原料及び／またはスピネル原料の配合量が３０質量％未満の場合には、施工体の溶銑に対する耐食性が低下するため好ましくない。また、アルミナ原料及び／またはスピネル原料の配合量が９５質量％を超える場合には、施工体のスラグに対する耐食性の低下と耐スポーリング性が劣るため好ましくない。
【００２３】
また、本発明の不定形耐火物において、耐火性原料として使用される炭化珪素原料の純度は、耐食性の観点から８５質量％以上のものを使用することが好ましい。炭化珪素原料の配合量は、５〜７０質量％、好ましくは１０〜５０質量%である。炭化珪素原料の配合量が５質量％未満の場合には、施工体の耐スラグ性が劣り、また、７０質量％を超える場合には、耐溶銑性が劣ったり、滓樋に適用する場合には、酸化の影響を受けて耐食性が低下するため好ましくない。炭化珪素原料は特に限定されるものではないが、例えば、アチソン法によって製造したものなどが利用できる。
【００２４】
本発明の不定形耐火物においては、上述のような配合を有する耐火性原料１００質量％に対して外掛けで０．１〜１０質量％の炭素質原料を配合し、かつこの炭素質原料の一部または全部として、窒素吸着比表面積が７０ｍ２／ｇ以上のカーボンブラックを耐火性原料１００質量％に対して外掛けで０．１〜５質量％配合する。
【００２５】
ここで、炭素質原料の配合量が耐火性原料１００質量％に対して外掛けで０．１質量％未満の場合には、耐食性、耐スポーリング性が低下するために好ましくなく、また、１０質量％を超える場合には、酸化の影響が大きくなり耐食性が低下し、また、施工に必要な水分量が増大して耐食性が低下するためするため好ましくない。なお、炭素質原料の配合量は、好ましくは０．５〜８質量％の範囲内である。
【００２６】
なお、上記カーボンブラック以外の炭素質原料としては、例えば、コークス粉、鱗状黒鉛、土状黒鉛、コールタールピッチ、窒素吸着比表面積が７０ｍ２／ｇ未満のカーボンブラックなどを使用することができる。
【００２７】
本発明の不定形耐火物には、窒素吸着比表面積が７０ｍ２／ｇ以上のカーボンブラックを配合することによって所定の特性を得ることができる。窒素吸着比表面積が７０ｍ２／ｇ以上のカーボンブラックの配合量は、耐火性原料１００質量％に対して外掛けで０．１〜５質量％、好ましくは０．５〜３質量％の範囲内である。窒素吸着比表面積が７０ｍ２／ｇ以上のカーボンブラックの配合量が耐火性原料１００質量％に対して外掛けで０．１質量％未満の場合には、添加効果が十分に得られず、鏝塗り作業性及び耐スポーリング性が低下するため好ましくない。また、このカーボンブラックの配合量が耐火性原料１００質量％に対して外掛けで５質量％を超える場合には、施工に必要な水分量が増大して耐食性の低下につながるため好ましくない。なお、このカーボンブラックの窒素吸着比表面積は、好ましくは１６０ｍ２／ｇ以上である。ここで、カーボンブラックの窒素吸着比表面積が７０ｍ２／ｇ未満であると、後述する親水性有機繊維との併用効果を得ることができないために好ましくない。
【００２８】
本発明の不定形耐火物では、窒素吸着比表面積が７０ｍ２／ｇ以上のカーボンブラックと、親水性有機繊維とを併用することにより、保形性を有し、振動を加えると流動性は低下するものの施工可能な程度に流動し、更に、鏝塗り作業にかかる負荷が小さくすることが可能となる。練り性状を示す原因は定かではないが以下のように推定される。窒素吸着比表面積が７０ｍ２／ｇ以上のカーボンブラックは分散剤を加えて水中で分散させるとコロイド状になる。ここに親水性有機繊維が加わることで、コロイドが親水性有機繊維を取り込んでゲル化し，保形性を示すようになると考えられる。更に、このゲルはチキソトロピーを示すことで振動や鏝作業などでせん断応力が加わると粘性が低下し、流し込み施工を行うために必要な流動性や鏝塗り作業性を有する性状になるものと考えられる。なお、非親水性繊維を使用すると、分散性に乏しく、コロイドが非親水性繊維を取り込むことができないために好ましくない。親水性有機繊維としては、例えば、ビニロンなどの合成繊維、アセテートなどの半合成繊維、キュプラなどの再生繊維、麻やパルプなどの天然繊維を用いることができる。
【００２９】
親水性有機繊維は、繊維径０．００５〜０．１ｍｍ、０．００８〜０．０５ｍｍの範囲内にあるものを使用する。親水性有機繊維の繊維径が０．００５ｍｍ未満であると、混練物中の繊維本数が過剰になり、鏝塗り施工性が低下するため好ましくない。また、親水性有機繊維の繊維径が０．１ｍｍを超えると、保形性が得られなくなり、流動性を確保した際の保形性が不十分となるために好ましくない。
【００３０】
親水性有機繊維の配合量は、耐火性原料１００質量％に対して外掛けで０．０３〜５質量％、好ましくは０．０５〜３質量％の範囲内である。親水性有機繊維の配合量が耐火性原料１００質量％に対して外掛けで添加量が０．０３質量％未満の場合には、保形性が得られなくなり、流動性を確保した際の保形性が不十分となるために好ましくない。また、親水性有機繊維の配合量が耐火性原料１００質量％に対して外掛けで５質量％を超えると、混練物中の繊維本数が多くなりすぎてコテ塗り施工性が低下するため好ましくない。
【００３１】
本発明の不定形耐火物では、流し込み材としての施工性及び鏝塗り材としての施工性の観点から、アルミナ原料、スピネル原料及び炭化珪素原料から構成される耐火性原料の粒度は、粒径１ｍｍ以上の粗粒を４０〜６０質量％、粒径０．３ｍｍ以上１ｍｍ未満の中粒を１０〜５０質量％、粒径０．３ｍｍ未満の微粉を２５〜５０質量％の構成とすることが好ましい。また、施工性の観点から、最大粒径は１０ｍｍ以下が好ましい。なお、最大粒径が１０ｍｍを超えると、鏝塗り施工性が劣るため好ましくない。
【００３２】
また、本発明の不定形耐火物には、結合剤としてはアルミナセメント、コロイダルシリカ等を使用することができる。これらは１種または併用することができる。なお、結合剤の配合は耐火性原料１００質量％に対して外掛けで１〜１２質量％、好ましくは１〜１０質量％の範囲内である。
【００３３】
更に、本発明の不定形耐火物には、微粉添加物として、粘土質微粉、シリカヒューム、ジルコニア微粉、チタニア微粉、マグネシア微粉などの酸化物微粉、金属シリコン粉などの金属粉を配合することもできる。微粉添加物の配合量は、耐火性原料１００質量％に対して外掛けで１０質量％以下、好ましくは８質量％以下である。ただし、粒径が０．３ｍｍ未満の微粉における粘土質微粉、シリカヒューム等のシリカ含有微粉の割合は、好ましくは２０質量％以下、より好ましくは１５質量％以下とする。シリカ含有微粉の割合が多すぎると耐食性、耐スポーリング性が低下するため好ましくない。
【００３４】
また、本発明の不定形耐火物には、メタリン酸塩やポリカルボン酸、ナフタリンスルホン酸ホルマリン縮合物塩などの分散剤、酸化ホウ素、炭酸ナトリウム、カルボン酸類、糖類などのセメント硬化遅延剤、炭酸リチウム、消石灰などのセメント硬化促進剤、金属アルミニウム粉や乳酸アルミニウムなどの爆裂防止剤、炭化ホウ素などの酸化防止剤及びステンレスファイバーなどの亀裂抑制材等の通常キャスタブルに添加しうる添加物を使用することもできる。
【００３５】
上述のような構成を有する本発明の不定形耐火物の製造にあたっては、原料を十分に混合する。混合方法は特に限定されるものではないが、例えば、ナウターミキサー、オムニミキサー、その他の同等の混合能力を有するミキサーを使用することができる。
【００３６】
本発明の不定形耐火物の施工は、ミキサーで水など液体を加えて所定時間混練し、施工箇所に投入、バイブレーターなどを使用して施工箇所の底部（例えば、敷部）に充填して脱気する。その後、施工箇所の側面（例えば、壁部）にスコップや左官鏝を用いて不定形耐火物を塗り上げて所定形状に成形する。所定時間養生後、乾燥して実用に供することができる。なお、混練方法は特に限定されるものではなく、例えば、ボルテックスミキサーやパドルミキサー、その他の同等の混練能力を有するミキサーを使用することができる。
【実施例】
【００３７】
以下、実施例により本発明品の不定形耐火物を更に説明する。
以下の表１〜３に示す配合割合にて本判明品を、表４〜６に示す配合割合にて比較品の不定形耐火物を製造した。
【００３８】
【表１】
2016172647.tif 000002
【００３９】
【表２】
2016172647.tif 000003
【００４０】
【表３】
2016172647.tif 000004
【００４１】
【表４】
2016172647.tif 000005
【００４２】
【表５】
2016172647.tif 000006
【００４３】
【表６】
2016172647.tif 000007
【００４４】
上記表中、
電融アルミナ：純度９５質量％の褐色電融アルミナ；
ボーキサイト：純度８５質量％の中国産ボーキサイト；
仮焼アルミナ：粒径２０μｍ以下品；
電融スピネル：理論組成のＭｇＯ−Ａｌ２Ｏ３系電融スピネル；
スピネル超微粉：理論組成のＭｇＯ−Ａｌ２Ｏ３系電融スピネル、粒径２０μｍ以下品；
炭化珪素：純度９５質量％の炭化珪素；
なお、耐火性原料の粒度の表示において、「粗粒」は粒径１ｍｍ以上、「中粒」は粒径０．３ｍｍ以上１ｍｍ未満、「微粉」粒径０．３ｍｍ未満をそれぞれ表す；
カーボンブラック（１）：ファーネス法で製造された窒素吸着比表面積１５ｍ２／ｇ品；
カーボンブラック（２）：ファーネス法で製造された窒素吸着比表面積７４ｍ２／ｇ品；
カーボンブラック（３）：ファーネス法で製造された窒素吸着比表面積１３０ｍ２／ｇ品；
カーボンブラック（４）：ファーネス法で製造された窒素吸着比表面積１６５ｍ２／ｇ品；
ビニロン繊維（１）：繊維径０．００３ｍｍ品；
ビニロン繊維（２）：繊維径０．００５ｍｍ品；
ビニロン繊維（３）：繊維径０．００８ｍｍ品；
ビニロン繊維（４）：繊維径０．０４８ｍｍ品；
ビニロン繊維（５）：繊維径０．１ｍｍ品；
ビニロン繊維（６）：繊維径０．１５ｍｍ品；
木材パルプ：繊維径０．００８ｍｍ品；
アクリル繊維：繊維径０．００８ｍｍ品(非親水性有機繊維)；
アルミナセメント：ＣａＯ含有量２０質量％品；
コロイダルシリカ：濃度２０質量％のアルカリ安定化品；
粘土：ボールクレー；
添加剤：分散剤であるポリリン酸塩及びナフタリンスルホン酸縮合物塩、爆裂防止剤である金属アルミニウム粉、セメント硬化遅延剤である酸化ホウ素、及び酸化防止剤である炭化ホウ素を合計で耐火性原料１００質量％に対して外掛けで１質量％添加；
水添加量：不定形耐火物全量１００質量％に対する外掛け量；
【００４５】
混練及び流動性の評価
混練は、ＪＩＳ  Ｒ  ２５２１に準じた試験方法により、タップフロー値が１３０〜１５０となるように水、液体バインダー(コロイダルシリカ)添加量を調整してミキサーにより行った。流動性の評価は、タップフロー値が１３０〜１５０になるように水、液体バインダー添加量を調整可能なものを「○」、調整が不可能なものを「×」とした。
【００４６】
鏝塗り性の評価
鏝塗り性の評価は、（１）鏝による材料の持ち上げ易さ（持ち上げ性指数）、（２）材料のダレ難さ（保形性指数）の２つの基準を規定して総合的に鏝塗り性を評価したものである：
「持ち上げ性指数」は、図１に示す装置を用いて測定した。装置は、バネ秤(１)、バット(２)、試料皿（φ８０ｍｍ×９ｍｍ）（３）、バネ秤(１)と試料皿(３)を繋げる糸（φ１ｍｍ）（４）からなる。バット（２）の底部にバネ秤（１）に直結した試料皿（３）をセットし、そこへ供試材料を乗せて振動テーブルで５秒間振動を掛けて材料厚みを３５ｍｍにした後、バネ秤（１）を引いたときに試料皿（３）の供試材料が持ち上がったときの最大の荷重（Ｎ）を測定して材料の持ち上げ性を評価した。すなわち、荷重（Ｎ）が小さいほど鏝塗り施工時に材料を持ち上げ易いことを示している。表中の持ち上げ性指数は、本発明品１の供試材料の荷重を１００としたときの指数で表しており、数値が小さいほど持ち上げ性が良いことを示す；
「持ち上げ性」は、本発明品１を基準として、持ち上げ性指数が１３０以下の場合を「○」、１３１以上１９９以下の場合を「△」、２００以上の場合を「×」とした。
【００４７】
保形性の評価
「保形性指数」は、図２に示すコーン形状の型枠を用いて供試材料を静置し、３０秒後の形状の変化を自己流動性の指標と見なして、自己流動し難い性質を保形性として評価した。すなわち、３０秒静置後の底辺の直径をＲｍｍとした場合、形状変化（Ｒ／１００）が小さいほど鏝塗り施工時にダレ難く保形性が良いことを示している。表中の保形性指数は、本発明品１の供試材料の形状変化（Ｒ／１００）を１００としたときの指数で表しており、数値が小さいほど保形性が良いことを示す；
「保形性」は、本発明品１を基準として、保形性指数が１１０以下の場合を「○」、１１１以上１１９以下の場合を「△」、１２０以上の場合を「×」とした。
【００４８】
「鏝塗り施工性」は、持ち上げ性と保形性の両方が「○」の場合を「○」、片方あるいは両方が「△」の場合を「△」、片方あるいは両方が「×」の場合を「×」とした。
【００４９】
耐食性の評価
耐食性の評価は、回転ドラム法によるスラグ侵食試験による耐スラグ性(耐スラグ性指数)の評価と高周波誘導炉内張り法による溶銑侵食試験による耐溶銑性(耐溶銑性指数)にて行ったものである：
スラグ侵食試験は、本発明品及び比較品の各材料を流し込み成形した供試体に対し、回転ドラム法により実施したものである。侵食剤として高炉スラグ（ＣａＯ／ＳｉＯ２質量比約１．２）を１時間あたり１．２ｋｇ使用し、１６００℃で４時間行った。高炉スラグは１時間ごとに排出し、新しい高炉スラグと交換した。加熱方法はアーク加熱による。試験終了後に供試体の溶損深さを測定し、本発明品１の溶損深さを１００として指数表示した。耐スラグ性指数は、数値が小さいほど溶損量が少なく耐スラグ性に優れることを示している；
溶銑侵食試験は、本発明品及び比較品の各材料を流し込み成形した供試体に対し、高周波誘導炉内張り法により実施したものである。侵食剤として銑鉄１３ｋｇを使用し、１６００℃で４時間行った。試験終了後に供試体の溶損深さを測定し、本発明品１の溶損深さを１００として耐溶銑性指数として表示したものである。耐溶銑性指数は、数値が小さいほど溶損量が少なく耐溶銑性に優れることを示している；
「耐溶銑性」及び「耐スラグ性」は、本発明品１を基準として、耐食性指数が７０以下の場合を「◎」、７１以上１１９以下の場合を「○」、１２０以上１２９以下の場合を「△」、１３０以上の場合を「×」とした；
「耐食性」は、「耐溶銑性」及び「耐スラグ性」の両方が「◎」ないし「○」の場合を「○」、どちらか片方あるいは両方が「△」の場合を「△」、どちらか片方あるいは両方が「×」の場合を「×」とした。
【００５０】
耐スポーリング性の評価
「耐スポーリング性指数」は、本発明品及び比較品を並型形状(２３０ｍｍ×１１４ｍｍ×６５ｍｍ)に流し込み成形した供試体を使用して、１０５℃で２４時間乾燥した後、「電気炉にて加熱１５００℃、３０分間−自然冷却３０分間」を１サイクルとして１２サイクル繰り返し、発生した亀裂の本数を測定し、本発明品１の亀裂発生本数を１００として指数表示したものである。耐スポーリング性指数は小さいほど亀裂の発生が少なく耐スポーリング性に優れることを示している；
「耐スポーリング性」は、本発明品１を基準として，耐スポーリング性指数が７０以下の場合を「◎」、７１以上１１９以下の場合を「○」、１２０以上１２９以下の場合を「△」、１３０以上の場合を「×」とした。
【００５１】
「総合評価」は、「流動性」、「鏝塗り施工性」、「耐食性」及び「耐スポーリング性」のうち、すべてが「◎」ないし「○」のものを「○」、１つ以上「×」があるものは「×」、それ以外を「△」とした。
【００５２】
上記表から、本発明品１〜２７は、いずれも流し込み材としての流動性と鏝塗り材としての鏝塗り施工性を両立し、かつ、充分な耐食性を有する不定形耐火物であることが判る。
更に詳述すると、本発明品１〜３は、カーボンブラックの窒素吸着比表面積を本発明の範囲内で変化させたものであり、流し込み施工性と鏝塗り施工性の両立が可能であり、耐食性及び耐スポーリング性も必要基準を満たしている。
本発明品４〜７は、カーボンブラックの配合量を本発明の範囲内で変化させたものであり、流し込み施工性と鏝塗り施工性の両立が可能であり、耐食性及び耐スポーリング性も必要基準を満たしている。
本発明品８及び９は、炭素質原料として本発明の範囲外の窒素吸着比表面積を有するカーボンブラックを併用したものであり、流し込み施工性と鏝塗り施工性の両立が可能であり、耐食性及び耐スポーリング性も必要基準を満たしている。
本発明品１０及び１１は、本発明の範囲内のカーボンブラックとコールタールピッチを併用したものであり、流し込み施工性と鏝塗り施工性の両立が可能であり、耐食性および耐スポーリング性も必要基準を満たしている。
本発明品１２〜１５は、ビニロン繊維の配合量を本発明の範囲内で変化させたものであり、流し込み施工性と鏝塗り施工性の両立が可能であり、耐食性及び耐スポーリング性も必要基準を満たしている。
本発明品１６〜１８は、ビニロン繊維の繊維径を本発明の範囲内で変化させた場合であり、流し込み施工性と鏝塗り施工性の両立が可能であり、耐食性及び耐スポーリング性も必要基準を満たしている。
本発明品１９は、親水性有機繊維のとして木材パルプを使用した場合であり、流し込み施工性と鏝塗り施工性の両立が可能であり、耐食性及び耐スポーリング性も必要基準を満たしている。
本発明品２０及び２１は、結合剤としてコロイダルシリカを用いた場合及びアルミナセメントとコロイダルシリカを併用した場合であり、流し込み施工性と鏝塗り施工性の両立が可能であり、耐食性及び耐スポーリング性も必要基準を満たしている。
本発明品２２及び２３は、原料に電融スピネルを使用した場合及びスピネルと電融アルミナを併用した場合であり、流し込み施工性と鏝塗り施工性の両立が可能であり、耐食性及び耐スポーリング性も必要基準を満たしている。
本発明品２４は、アルミナ原料としてボーキサイトを用いた場合であり、流し込み施工性と鏝塗り施工性の両立が可能であり、耐食性及び耐スポーリング性も必要基準を満たしている。
本発明品２５は、粒径０．３ｍｍ未満のボーキサイト及び炭化珪素が少ない粒度構成とした場合であり、流し込み施工性と鏝塗り施工性の両立が可能であり、耐食性及び耐スポーリング性も必要基準を満たしている。
本発明品２６及び２７は、ボールクレーを配合した場合であり、流し込み施工性と鏝塗り施工性の両立が可能であり、耐食性及び耐スポーリング性も必要基準を満たしている。
【００５３】
比較品１は、アルミナ原料の割合が本発明範囲より多く、耐スラグ性、耐スポーリング性が不十分であった。
比較品２は、炭化珪素原料の割合が本発明範囲より多く、耐溶銑性が不十分であった。
比較品３〜７は、本発明範囲外の窒素吸着比表面積のカーボンブラックを配合した場合であり、窒素吸着比表面積が小さいために、カーボンブラックの添加効果が不十分であり、鏝塗り施工性が低下していた。
比較品８は、カーボンブラックを含まない場合であり、持ち上げ性，耐スラグ性及び耐スポーリング性に劣っていた。
比較品９は、本発明範囲内の窒素吸着比表面積を有するカーボンブラックの配合量が少ない場合であり、鏝塗り施工性及び耐スポーリング性が低下していた。
比較品１０は、本発明範囲内の窒素吸着比表面積を有するカーボンブラックの配合量が多い場合であり、耐食性が低下していた。
比較品１１は、炭素質原料の合計量が多い場合であり、耐食性が低下していた。
比較品１２もまた、炭素質原料の合計量が多い場合であり、耐食性が低下していた。
比較品１３は、配合したビニロン繊維の繊維径が小さい場合であり、持ち上げ性が低下し、鏝塗り施工性が低下していた。
比較品１４は、配合したビニロン繊維の繊維径が大きい場合であり、保形性が得られておらず、鏝塗り施工性が低下していた。
比較品１５は、非親水性有機繊維であるアクリル繊維を用いた場合であり、保形性に乏しいものであった。
比較品１６は、親水性有機繊維を含まない場合であり、保形性に乏しいものであった。
比較品１７〜２０は、ビニロン繊維の配合量が少ない場合であり、保形性が得られておらず、鏝塗り施工性が低下していた。
比較品２１〜２４は、ビニロン繊維の配合量が多い場合であり、鏝塗り施工性及び耐スラグ性が低下していた。
比較品２５は、粒径１ｍｍ以上の耐火性原料が過多の場合であり、水分調整によって流動性を確保することができなかった。
比較品２６は、粒径０．３ｍｍ未満の耐火性原料が過多の場合であり、持ち上げ性及び保形性に乏しいものであった。
比較品２７は、シリカ含有微粉の含有量が多い場合であり、耐スラグ性が低下し、また、耐スポーリング性の低下がみられた。
【産業上の利用可能性】
【００５４】
本発明の不定形耐火物は、流し込み施工可能なことは勿論のこと、鏝塗り施工も可能であり、従来の補修用流し込み材と比較して、補修の際の耐火物原単位の大幅な低減を実現することができ、補修用不定形耐火物として好適に使用することができる。
【符号の説明】
【００５５】
１  バネ秤、  ２  バット、３  試料皿、４  糸。
【図１】
2016172647.tif 000008
【図２】
2016172647.tif 000009